(57)【特許請求の範囲】
【請求項１】
各々が順に積み重ねられた正極層、固体電解質層および負極層から構成される少なくとも第１と第２の単電池と、
前記第１の単電池の正極層に接触する一方側面と、前記第２の単電池の負極層に接触する他方側面とを有し、前記第１と第２の単電池の間に介在するように配置された内部集電層と、を備え、
前記内部集電層は、電子伝導材料を含み、さらに、イオン伝導的に絶縁性の特定伝導材料を含み、
前記特定伝導材料は、ナシコン型構造を有するリチウム含有リン酸化合物を含む、積層型固体電池。
【請求項２】
前記電子伝導材料は、導電性酸化物、金属および炭素材料からなる群より選ばれた少なくとも一種を含む、請求項１に記載の積層型固体電池。
【請求項３】
前記特定伝導材料に含まれるナシコン型構造を有するリチウム含有リン酸化合物が、化学式Ｌｉ１＋ｘＭｘＭ’２−ｘ（ＰＯ４）３（化学式中、ｘは０≦ｘ≦１、ＭはＡｌまたはＧａ、Ｍ’はＴｉ、ＧｅおよびＺｒからなる群より選ばれた１種以上の元素である）で表わされる、請求項１又は２に記載の積層型固体電池。
【請求項４】
前記正極層および前記負極層より選ばれた少なくとも一つの層に含まれる活物質材料と、前記正極層および前記負極層より選ばれた少なくとも一つの層に含まれる固体電解質材料と、前記固体電解質層に含まれる固体電解質材料と、前記内部集電層に含まれる前記特定伝導材料とが、リチウム含有リン酸化合物を含む、請求項１に記載の積層型固体電池。
【請求項５】
各々が順に積み重ねられた正極層、固体電解質層および負極層から構成されるｎ個の単電池の間に前記内部集電層をｎ−１個配置して、前記ｎ個の前記単電池を積み重ねることにより形成された積層型固体電池であって、
１段目およびｎ段目に位置する前記単電池の前記内部集電層に隣接しない面に電子伝導性を有する外部電極を配置する、請求項１〜４のいずれか１項に記載の積層型固体電池。
【請求項６】
各々が順に積み重ねられた正極層、固体電解質層および負極層から構成されるｎ個の単電池の間に前記内部集電層をｎ−１個配置して、前記ｎ個の前記単電池を積み重ねることにより発電要素をｍ個形成し、該ｍ個の発電要素の間にｍ−１個の外部電極を配置して積み重ねることにより形成された積層型固体二次電池であって、
１つの前記外部電極に隣接する２つの前記発電要素を、前記外部電極の両面に前記単電池の前記正極層側または前記負極層側が隣接するように積み重ねるとともに電気的に接続し、
１段目およびｍ段目に位置する前記発電要素の前記外部電極に隣接しない面にも外部電極を配置し、
さらに同じ極となる前記外部電極間を外部集電部材で電気的に接続することにより、少なくとも２つの前記発電要素を電気的に並列に接続した構造を含む、請求項１〜４のいずれか１項に記載の積層型固体電池。
【請求項７】
前記外部電極を形成する導電材料は、導電性酸化物および金属より選ばれた少なくとも一種を含む、請求項５又は６に記載の積層型固体電池。
【発明の詳細な説明】
【技術分野】
【０００１】
本発明は、一般的には積層型固体電池に関し、特定的には単電池を直列に接続するように構成された積層型固体電池に関する。
【背景技術】
【０００２】
近年、携帯電話、携帯用パーソナルコンピュータ等の携帯用電子機器の電源として電池、特に二次電池が用いられている。二次電池の一例としてリチウムイオン二次電池は、相対的に大きなエネルギー密度を有することが知られている。このような二次電池においてはイオンを移動させるための媒体として有機溶媒等の液体の電解質（電解液）が従来から使用されている。しかし、電解液を用いた二次電池においては、電解液の漏液等の問題がある。そこで、固体電解質を用いてすべての構成要素を固体で構成した積層型固体電池の開発が進められている。【０００３】
このような積層型固体電池の構造として、たとえば、特開２００４−１５８２２２号公報（以下、特許文献１という）には、薄膜固体リチウムイオン二次電池を一つのセルとして、その電池セルを複数段重ねた多層積層電池の構造が開示されている。【０００４】
特許文献１で開示された一つの構造では、正極層、固体電解質層、負極層、集電層を積層した発電要素を、複数個積層した積層型固体電池において、集電層（金属膜）のイオン伝導的に絶縁膜となる機能を利用して、個々の発電要素間に新たな絶縁層を用いることなく、一つの基板上に各層を順次積層して構成している。【０００５】
特許文献１で開示されたもう一つの構造では、正極層、固体電解質層、負極層、集電層を積層した発電要素を、電子伝導的かつイオン伝導的に絶縁性の絶縁層を介して複数個積層した積層型固体電池において、集電層の外周縁部に設けた引出タブを積層体方向に対して垂直方向でかつ積層体の外側に引出して配設し、それらの引出タブには絶縁層を貫通した接続用ビアホールを設け、ビアホールは金属電極を埋め込み接続可能とし、それらの接続の組合せにより直列型、並列型、直並列型の接続を選択できるようにされている。
【先行技術文献】
【特許文献】
【０００６】
【特許文献１】特開２００４−１５８２２２号公報
【発明の概要】
【発明が解決しようとする課題】
【０００７】
特許文献１で開示された一つの積層型固体電池の構造では、集電層の片面に正極層を、逆の面に負極層を配することによって、集電層を介して単電池を電気的に直列に接続している。しかしながら、この積層型固体電池においては、集電層を介して正極層と負極層がイオン伝導した場合、イオン導通した正極層と負極層のみが放電するため、積層型固体電池の電池特性を著しく低下させることになる。また、集電層のイオン伝導性を実質的に絶縁するためには、集電層をポアのない連続膜とするか、あるいは集電層の厚みを十分に確保する等の工夫が必要となる。前者の場合には、集電層の形成方法として一般的に用いられるスパッタリング法、導電材料のスクリーン印刷法等の工法を適用することが困難になる。後者の場合には、集電層を構成する電子伝導性材料（金属ペースト等）の使用量が多くなるという問題がある。【０００８】
一方、特許文献１に開示されたもう一つの積層型固体電池では、絶縁層により各単電池を電子伝導的かつイオン伝導的に絶縁し、単電池の外側に配した引出タブにより各単電池を電気的に直列および／または並列に接続している。各単電池を電子伝導的かつイオン伝導的に絶縁するために、絶縁層を用いているため、集電層が実質的にイオン伝導性を有する場合であっても、集電層を介して正極層と負極層がイオン伝導的に導通することがない。これにより、積層型固体電池の電池特性が低下するのを防止することが可能になる。【０００９】
しかしながら、単電池毎に配した引出タブを用いて、単電池の外側で単電池を電気的に接続するため、単電池と概ね同数の引出タブが必要である。また、引出タブを配するための容積を積層型固体電池に備える必要がある。【００１０】
そこで、本発明の目的は、簡素な構成で、積層型固体電池を構成する複数の単電池を直列に接続することができるとともに、隣り合う二つの単電池において正極層と負極層をイオン伝導的に絶縁することが可能な積層型固体電池を提供することである。
【課題を解決するための手段】
【００１１】
本発明に従った積層型固体電池は、第１と第２の単電池と、第１と第２の単電池の間に介在するように配置された内部集電層とを備える。第１の第２の単電池は、各々が順に積み重ねられた正極層、固体電解質層および負極層から構成される。内部集電層は、第１の単電池の正極層に接触する一方側面と、第２の単電池の負極層に接触する他方側面とを有する。また、内部集電層は、イオン伝導的に絶縁性の特定伝導材料を含む。【００１２】
まず、本発明では、内部集電層の両側に異なる極が配置されるので、内部集電層を介在して複数の単電池を直列に接続したバイポーラ型の積層型固体電池を得ることができる。これにより、高出力型の積層型固体電池を得ることができる。【００１３】
また、本発明の積層型固体電池では、第１と第２の単電池の間に介在する内部集電層がイオン伝導的に絶縁性の特定伝導材料を含むので、隣り合う二つの単電池を電気的に直列に接続することができるとともに、隣り合う二つの単電池において正極層と負極層を効率的にイオン伝導的に絶縁することができる。これにより、高い特性を得ることができる。【００１４】
さらに、引き出しタブ等の外部集電部材をなくして、積層型固体電池を構成する単電池を電気的に直列に接続し、かつ、効率的に正極層と負極層をイオン伝導的に絶縁することができる。これにより、空間利用率とコスト性に優れた積層型固体電池を得ることができる。【００１５】
本発明の積層型固体電池において、内部集電層は、電子伝導材料をさらに含む。【００１６】
このように構成することにより、内部集電層の電子伝導性を高めることができる。【００１７】
上記の電子伝導材料は、導電性酸化物、金属および炭素材料より選ばれた少なくとも一種を含むことが好ましい。【００１８】
本発明の積層型固体電池において、特定伝導材料は、正極層および負極層より選ばれた少なくとも一つの層に含まれる固体電解質材料と類似の構造を有することが好ましい。【００１９】
このように構成することにより、正極層または負極層と、固体電解質層と、内部集電層との収縮率を近似させることができる。これにより、一体焼結によって積層型固体電池を作製する際にクラック等の発生を抑制することができる。【００２０】
また、本発明の積層型固体電池において、固体電解質材料と特定伝導材料とが、リチウムを含む化合物を含むことが好ましい。【００２１】
さらに、本発明の積層型固体電池において、固体電解質材料と特定伝導材料とが、リチウム含有リン酸化合物を含むことが好ましい。【００２２】
このように構成することにより、積層型固体電池を緻密に一体焼結によって作製することができる。【００２３】
本発明の積層型固体電池において、固体電解質材料と特定伝導材料とが、ナシコン型構造を有するリチウム含有リン酸化合物を含むことが好ましい。【００２４】
この場合、イオン伝導性の固体電解質材料としてナシコン型構造を有するリチウム含有リン酸化合物の組成を基本にして、リチウムのモル比率を小さくすることによって、イオン伝導的に絶縁性の特定伝導材料を作製することができる。【００２５】
上記の特定伝導材料に含まれるナシコン型構造を有するリチウム含有リン酸化合物は、化学式Ｌｉ1+xＭxＭ'2-x（ＰＯ4）3（化学式中、ｘは０≦ｘ≦１、ＭはＡｌまたはＧａ、Ｍ'はＴｉ、ＧｅおよびＺｒからなる群より選ばれた１種以上の元素である）で表わされることが好ましい。この場合、上記化学式においてＰの一部をＢ、Ｓｉ等で置換してもよい。【００２６】
本発明の積層型固体電池において、正極層および負極層より選ばれた少なくとも一つの層に含まれる活物質材料と、正極層および負極層より選ばれた少なくとも一つの層に含まれる固体電解質材料と、固体電解質層に含まれる固体電解質材料と、内部集電層に含まれる特定伝導材料とが、リチウム含有リン酸化合物を含むことが好ましい。【００２７】
このように構成することにより、正極層または負極層と、固体電解質層と、内部集電層とがリン酸骨格を共有化することによって、低抵抗の積層型固体電池をより緻密に一体焼結によって作製することができる。【００２８】
また、本発明の積層型固体電池は、各々が順に積み重ねられた正極層、固体電解質層および負極層から構成されるｎ個の単電池の間に上記の内部集電層をｎ−１個配置して、ｎ個の単電池を積み重ねることにより形成された積層型固体電池であって、１段目およびｎ段目に位置する単電池の内部集電層に隣接しない面に電子伝導性を有する外部電極を配置することが好ましい。【００２９】
積層型固体電池の最上段と最下段に位置する単電池のそれぞれの端面は、イオン伝導的に絶縁される必要がないため、必ずしもイオン伝導的に絶縁性の層を配置する必要はない。したがって、上記のように電子伝導性を有する外部電極を配置することにより、積層型固体電池の電気抵抗を低減することができる。【００３０】
さらに、本発明の積層型固体電池は、各々が順に積み重ねられた正極層、固体電解質層および負極層から構成されるｎ個の単電池の間に上記の内部集電層をｎ−１個配置して、ｎ個の単電池を積み重ねることにより発電要素をｍ個形成し、このｍ個の発電要素の間にｍ−１個の外部電極を配置して積み重ねることにより形成された積層型固体電池であって、以下の特徴を有する。１つの外部電極に隣接する２つの発電要素を、外部電極の両面に単電池の正極層側または負極層側が隣接するように積み重ねるとともに電気的に接続する。１段目およびｍ段目に位置する発電要素の外部電極に隣接しない面にも外部電極を配置する。さらに同じ極となる外部電極間を外部集電部材で電気的に接続する。このようにすることにより、本発明の積層型固体電池は、少なくとも２つの発電要素を電気的に並列に接続した構造を含む。【００３１】
このように、単電池をｎ個直列に接続することにより構成された各発電要素を、ｍ個の発電要素の間で外部電極を介して積層し、同じ極となる外部電極間を外部集電部材で電気的に接続することによって、ｎ個の単電池を直列に接続することにより構成された発電要素をｍ個、並列に接続した積層型固体電池を構成することができる。したがって、単電池をｎ個直列に接続することにより構成された積層型固体電池に比べて、ｍ倍の容量を発現する積層型固体電池を容易に構成することが可能となる。【００３２】
本発明の積層型固体電池において、外部電極を形成する導電材料は、導電性酸化物および金属より選ばれた少なくとも一種を含むことが好ましい。
【発明の効果】
【００３３】
以上のように本発明によれば、内部集電層の両側に異なる極が配置されるので、内部集電層を介在して複数の単電池を直列に接続したバイポーラ型の積層型固体電池を得ることができる。また、簡素な構成で、積層型固体電池を構成する複数の単電池を直列に接続することができるとともに、隣り合う二つの単電池において正極層と負極層をイオン伝導的に絶縁することができるので、高い特性の積層型固体電池を得ることができる。
【図面の簡単な説明】
【００３４】
【図１】本発明の第１実施形態として積層型固体電池の断面構造を模式的に示す断面図である。
【図２】本発明の第２実施形態として積層型固体電池の断面構造を模式的に示す断面図である。
【図３】本発明の第３実施形態として積層型固体電池の断面構造を模式的に示す断面図である。
【図４】本発明の第３実施形態としての積層型固体電池において第１の発電要素の断面構造を模式的に示す断面図である。
【図５】本発明の第３実施形態として積層型固体電池において第２の発電要素の断面構造を模式的に示す断面図である。
【図６】本発明の第４実施形態として発電要素が偶数個の場合の積層型固体電池の断面構造を模式的に示す断面図である。
【図７】本発明の第４実施形態として発電要素が奇数個の場合の積層型固体電池の断面構造を模式的に示す断面図である。
【図８】本発明の実施例で作製された積層型固体電池の断面構造を模式的に示す断面図である。
【図９】本発明の実施例で作製された外部端子付きの積層型固体電池の断面構造を模式的に示す断面図である。
【発明を実施するための形態】
【００３５】
以下、本発明の実施の形態を図面に基づいて説明する。
【００３６】
（第１実施形態）
【００３７】
まず、本発明の第１実施形態として積層型固体電池の基本構造となる積層体について説明する。なお、後述する本発明の各実施形態において、積層体の平面形状は、限定されないが、たとえば、一般的に矩形状であるとして説明する。
【００３８】
図１に示すように、積層型固体電池１０では、(単電池１)と(単電池２)が内部集電層４を介して積み重ねられている。（単電池１）と（単電池２）の各々は、順に積み重ねられた正極層１、固体電解質層３および負極層２から構成される。
【００３９】
内部集電層４の一方側面（図１では上面）に（単電池２）の正極層１が隣接し、内部集電層４の他方側面（図１では下面）に（単電池１）の負極層２が隣接するように、（単電池１）と（単電池２）と内部集電層４とが積層されている。内部集電層４は、イオン伝導的に絶縁性の特定伝導材料を少なくとも含む。
【００４０】
以上のように構成された本発明の積層型固体電池１０では、内部集電層４の両側に異なる極が配置されるので、内部集電層４を介在して複数の単電池を直列に接続したバイポーラ型の積層型固体電池１０を得ることができる。これにより、高出力型の積層型固体電池１０を得ることができる。
【００４１】
また、本発明の積層型固体電池１０では、(単電池１)と(単電池２)の間に介在する内部集電層４がイオン伝導的に絶縁性の特定伝導材料を含むので、隣り合う二つの単電池を電気的に直列に接続することができるとともに、隣り合う二つの単電池において正極層１と負極層２を効率的にイオン伝導的に絶縁することができる。これにより、高い特性を得ることができる。
【００４２】
さらに、引き出しタブ等の外部集電部材をなくして、積層型固体電池１０を構成する単電池を電気的に直列に接続し、かつ、効率的に正極層１と負極層２をイオン伝導的に絶縁することができる。これにより、空間利用率とコスト性に優れた積層型固体電池１０を得ることができる。
【００４３】
上述のように構成された積層型固体電池１０において、内部集電層４は、電子伝導材料をさらに含む。具体的には、内部集電層４は、導電性酸化物、金属および炭素材料からなる群より選ばれた少なくとも一種の電子伝導材料と、イオン伝導的に絶縁性の特定伝導材料とを含むことが好ましい。なお、上記の電子伝導材料として用いられる金属は、電気抵抗が低いニッケル、銅、銀等が特に好ましい。
【００４４】
このように構成することにより、内部集電層４の電子伝導性を高めることができる。
【００４５】
以上のように、内部集電層４に含まれる特定伝導材料としてイオン伝導的に絶縁性の材料を用いることによって、内部集電層４を介して積層された正極層１と負極層２をイオン伝導的に絶縁し、かつ、内部集電層４に電子伝導性材料を含ませることによって、内部集電層４を介して積層された正極層１と負極層２を電気的に接触させることができる。これにより、内部集電層４に隣接する２つの単電池において、イオン導通した正極層１と負極層２の放電による電池特性の劣化を生じることなく、電気的に直列に接続された積層型固体電池１０を得ることができる。
【００４６】
また、特定伝導材料は、正極層１または負極層２の少なくともいずれか一つの層に含まれる固体電解質材料と類似の構造を有することが好ましい。
【００４７】
このように構成することにより、正極層１または負極層２と、固体電解質層３と、内部集電層４との収縮率を近似させることができる。これにより、一体焼結によって積層型固体電池１０を作製する際にクラック等の発生を抑制することができる。
【００４８】
さらに、上記の固体電解質材料と特定伝導材料とが、リチウムを含む化合物を含むことが好ましい。さらにまた、上記の固体電解質材料と特定伝導材料とが、リチウム含有リン酸化合物を含むことが好ましい。
【００４９】
このように構成することにより、積層型固体電池１０を緻密に一体焼結によって作製することができる。特に、剥離またはクラックが生じることなく、正極層１、負極層２、固体電解質層３および内部集電層４の密着性が向上した、緻密な積層体を得ることができる。
【００５０】
本発明の積層型固体電池１０において、固体電解質材料と特定伝導材料とが、ナシコン型構造を有するリチウム含有リン酸化合物を含むことが好ましい。
【００５１】
この場合、イオン伝導性の固体電解質材料としてナシコン型構造を有するリチウム含有リン酸化合物の組成を基本にして、リチウムのモル比率を小さくすることによって、イオン伝導的に絶縁性の特定伝導材料を作製することができる。
【００５２】
上記の特定伝導材料に含まれるナシコン型構造を有するリチウム含有リン酸化合物は、化学式ＬｉxＭy（ＰＯ4）3（化学式中、ｘは１≦ｘ≦２、ｙは１≦ｙ≦２、ＭはＴｉ、Ｇｅ、Ａｌ、ＧａおよびＺｒからなる群より選ばれた１種以上の元素である）で表わされることが好ましい。この場合、上記化学式においてＰの一部をＢ、Ｓｉ等で置換してもよい。
【００５３】
上記の固体電解質材料と特定伝導材料とに用いられるナシコン型構造を有するリチウム含有リン酸化合物としては、たとえば、Ｌｉ1.5Ａｌ0.5Ｇｅ1.5（ＰＯ4）3とＬｉ1.2Ａｌ0.2Ｔｉ1.8（ＰＯ4）3等の異なる組成を有する２つ以上のナシコン型構造を有するリチウム含有リン酸化合物を混合した混合物を用いてもよい。
【００５４】
また、上記の固体電解質材料と特定伝導材料とに用いられるナシコン型構造を有するリチウム含有リン酸化合物としては、ナシコン型構造を有するリチウム含有リン酸化合物の結晶相を含む化合物、または、熱処理によりナシコン型構造を有するリチウム含有リン酸化合物の結晶相を析出するガラスを用いてもよい。
【００５５】
なお、上記の固体電解質材料に用いられる材料としては、ナシコン型構造を有するリチウム含有リン酸化合物以外に、イオン伝導性を有し、電子伝導性が無視できるほど小さい材料を用いることが可能である。このような材料として、たとえば、ハロゲン化リチウム、窒化リチウム、リチウム酸素酸塩、および、これらの誘導体を挙げることができる。また、リン酸リチウム（Ｌｉ3ＰＯ4）等のＬｉ‐Ｐ‐Ｏ系化合物、リン酸リチウムに窒素を混ぜたＬＩＰＯＮ（ＬｉＰＯ4-xＮx）、Ｌｉ4ＳｉＯ4等のＬｉ‐Ｓｉ‐Ｏ系化合物、Ｌｉ‐Ｐ‐Ｓｉ‐Ｏ系化合物、Ｌｉ‐Ｖ‐Ｓｉ‐Ｏ系化合物、Ｌａ0.51Ｌｉ0.35ＴｉＯ2.94、Ｌａ0.55Ｌｉ0.35ＴｉＯ3、Ｌｉ3xＬａ2/3-xＴｉＯ3等のぺロブスカイト型構造を有する化合物、Ｌｉ、Ｌａ、Ｚｒを有するガーネット型構造を有する化合物等を挙げることができる。
【００５６】
上記のイオン伝導的に絶縁性の特定伝導材料に用いられる材料としては、イオン伝導性のナシコン型構造を有するリチウム含有リン酸化合物の組成を基本にして、リチウムのモル比率を小さくすることによってイオン伝導的に絶縁性の材料にしたもの以外に、（Ｌａ1/2Ｌｉ1/2）ＴｉＯ3等のストイキオ組成のぺロブスカイト型構造を有する化合物等を挙げることができる。
【００５７】
本発明の積層型固体電池１０において、正極層１または負極層２の少なくともいずれか一つの層に含まれる活物質材料と、正極層１または負極層２の少なくともいずれか一つの層に含まれる固体電解質材料と、固体電解質層３に含まれる固体電解質材料と、内部集電層４に含まれる特定伝導材料とが、リチウム含有リン酸化合物を含むことが好ましい。
【００５８】
このように構成することにより、正極層１または負極層２と、固体電解質層３と、内部集電層４とがリン酸骨格を共有化することによって、低抵抗の積層型固体電池１０をより緻密に一体焼結によって作製することができる。
【００５９】
なお、上記の活物質材料の種類は限定されないが、正極活物質材料としては、Ｌｉ3Ｖ2（ＰＯ4）3、ＬｉＦｅＰＯ4、ＬｉＭｎＰＯ4等のナシコン型構造を有するリチウム含有リン酸化合物、または、オリビン型構造を有するリチウム含有リン酸化合物を使用することができる。また、ＬｉＣｏＯ2、ＬｉＣｏ1/3Ｎｉ1/3Ｍｎ1/3Ｏ2等の層状化合物、ＬｉＭｎ2Ｏ4、ＬｉＮｉ0.5Ｍｎ1.5Ｏ4、Ｌｉ4Ｔｉ5Ｏ12等のスピネル型構造を有するリチウム含有化合物、ＬｉＦｅＰＯ4、ＬｉＭｎＰＯ4等のリン酸化合物を正極活物質材料として用いることができる。負極活物質材料としては、黒鉛-リチウム化合物、Ｌｉ‐Ａｌ等のリチウム合金、Ｌｉ3Ｖ2（ＰＯ4）3、Ｌｉ3Ｆｅ2（ＰＯ4）3、Ｌｉ4Ｔｉ5Ｏ12等の酸化物等を用いることができる。
【００６０】
内部集電層４を形成する方法は、特に限定されないが、たとえば、材料をスラリー状に調製してグリーンシートを積層すること、または、材料をペースト状に調製してスクリーン印刷すること等によって行ってもよい。グリーンシートを成形する方法は、特に限定されないが、ダイコーター、コンマコーター、スクリーン印刷法等を用いて行ってもよい。グリーンシートを積層する方法は、特に限定されないが、熱間等方圧プレス（ＨＩＰ）、 冷間等方圧プレス（ＣＩＰ）、静水圧プレス（ＷＩＰ）等を用いて行ってもよい。
【００６１】
（第２実施形態）
【００６２】
次に、本発明の第２実施形態として、図１に示す積層型固体電池１０を基本構造とする積層型固体電池について説明する。
【００６３】
図２に示すように、図１と同様にして、積層型固体電池１００では、ｎ個の（単電池１〜ｎ）が内部集電層４を介して積み重ねられている。積層方向に対して各（単電池１〜ｎ）の正極層１（負極層２）が同じ側に配されるよう、ｎ個の（単電池１〜ｎ）をｎ−１個の内部集電層４を介して積層する。ｎ個の単電池を積み重ねることにより形成された積層体の外側面上には、外部電極５ａと５ｂが配置されている。具体的には、積層体の一方端部である最下段に位置する（単電池１）において、正極層１の固体電解質層３に隣接しない面上には、電子伝導性を有する外部電極５ａが配置されている。積層体の他方端部である最上段に位置する（単電池ｎ）において、負極層２の固体電解質層３に隣接しない面上には、電子伝導性を有する外部電極５ｂが配置されている。外部電極５ａを正極端子に接続し、外部電極５ｂを負極端子に接続することによって、充電と放電が行われる。
【００６４】
以上のように構成された積層型固体電池１００では、内部集電層４に含まれる特定伝導材料としてイオン伝導的に絶縁性の材料を用いることによって、内部集電層４を介して積層された正極層１と負極層２をイオン伝導的に絶縁し、かつ、内部集電層４に電子伝導性材料を含ませることによって、内部集電層４を介して積層された正極層１と負極層２を電気的に接触させることができる。これにより、引き出しタブ等の外部集電部材を用いることなく、積層型固体電池１００を構成するｎ個の単電池を電気的に直列に接続し、かつ、効率的に正極層１と負極層２をイオン伝導的に絶縁することができる。これにより、空間利用率とコスト性に優れた積層型固体電池１００を得ることができる。
【００６５】
なお、本実施形態の積層型固体電池１００を構成する方法は、特に限定されず、たとえば、まず、（単電池１〜ｎ）と内部集電層４を構成し、これらを１組の外部電極５ａと５ｂで挟み込むように順次積層して積層型固体電池１００とする方法、または、外部電極５ａの上に正極層１、固体電解質層３、負極層２、内部集電層４を順次積層し、最後に外部電極５ｂを積層して積層型固体電池１００とする方法等でもよい。
【００６６】
（第３実施形態）
【００６７】
次に、本発明の第３実施形態として、図２に示す積層型固体電池１００を応用した積層型固体電池の構造について説明する。
【００６８】
図３に示すように、単電池をｎ個、直列に接続して構成した２つの発電要素１０Ａと１０Ｂを、外部電極５ａを介して積層し、電気的に並列に接続することにより、積層型固体電池が構成されている。図４と図５に示すように、２つの発電要素１０Ａと１０Ｂは、それぞれ、ｎ個の（単電池１〜ｎ）をｎ−１個の内部集電層４を介して積層することにより構成されている。すなわち、発電要素１０Ａと１０Ｂの各々では、図２に示す積層型固体電池１００と同様にして、ｎ個の単電池が電気的に直列に接続されている。
【００６９】
図３〜図５に示すように、ｎ個の単電池を積み重ねることにより、第１の積層体として発電要素１０Ａが形成され、ｎ個の単電池を積み重ねることにより、第２の積層体として発電要素１０Ｂが形成されている。発電要素１０Ａの一方側面に位置付けられる正極層１と、発電要素１０Ｂの一方側面に位置付けられる正極層１との間に、第１の外部電極として外部電極５ａが配置されている。すなわち、２つの発電要素１０Ａと１０Ｂの間に介在する外部電極５ａの両面には、それぞれ、正極層１が隣接している。発電要素１０Ａの他方側面に位置付けられる負極層２の上には、第２の外部電極として外部電極５ｂが配置されている。発電要素１０Ｂの他方側面に位置付けられる負極層２の上には、第３の外部電極として外部電極５ｂが配置されている。このように、図３に示される積層体の端部である最上段と最下段に位置する面上にも外部電極５ｂが配置されている。そして、二つの外部電極５ｂと５ｂが外部集電部材１１を介して電気的に接続されている。したがって、２つの発電要素１０Ａと１０Ｂは、外部電極５ａと５ｂを介して電気的に並列に接続されている。外部電極５ａを正極端子に接続し、外部電極５ｂを負極端子に接続することによって、充電と放電が行われる。
【００７０】
以上のように構成された積層型固体電池では、ｎ個の（単電池１〜ｎ）を電気的に直列に接続した発電要素１０Ａと１０Ｂを電気的に２並列に接続することによって、図２に示す積層型固体電池１００と同じ電圧で２倍の容量を発現することが可能になる。
【００７１】
なお、本実施形態では、２つの発電要素１０Ａと１０Ｂの間に介在する外部電極５ａの両面には、それぞれ、正極層１が隣接するように構成した積層型固体電池について説明したが、負極層２が隣接するように２つの発電要素１０Ａと１０Ｂを配置してもよい。
【００７２】
図３に示す積層型固体電池においても、図２に示す積層型固体電池１００と同様の作用効果を得ることができる。
【００７３】
（第４実施形態）
【００７４】
最後に、本発明の第４実施形態として、図２に示す積層型固体電池１００を応用した積層型固体電池の構造で、第３実施形態の変形例について説明する。
【００７５】
図６〜図７に示すように、単電池をｎ個、直列に接続して構成した複数の発電要素１０Ａと１０Ｂを、隣り合う二つの発電要素１０Ａと１０Ｂの間に外部電極５ａまたは外部電極５ｂを介して積層し、電気的に並列に接続することにより、積層型固体電池が構成されている。図６では、発電要素が偶数個の場合の積層型固体電池の断面構造が示されている。図７では、発電要素が奇数個の場合の積層型固体電池の断面構造が示されている。２つの発電要素１０Ａと１０Ｂは、それぞれ、ｎ個の（単電池１〜ｎ）をｎ−１個の内部集電層４を介して積層することにより構成されている。すなわち、発電要素１０Ａと１０Ｂの各々では、図２に示す積層型固体電池１００と同様にして、ｎ個の単電池が電気的に直列に接続されている。
【００７６】
発電要素１０Ａの一方側面に位置付けられる正極層１と、発電要素１０Ｂの一方側面に位置付けられる正極層１との間に、第１の外部電極として外部電極５ａが配置されている。また、発電要素１０Ａの一方側面に位置付けられる負極層２と、発電要素１０Ｂの一方側面に位置付けられる負極層２との間に、第１の外部電極として外部電極５ｂが配置されている。すなわち、２つの発電要素１０Ａと１０Ｂの間に介在する外部電極５ａの両面には、それぞれ、正極層１が隣接している。２つの発電要素１０Ａと１０Ｂの間に介在する外部電極５ｂの両面には、それぞれ、負極層１が隣接している。
【００７７】
また、図６と図７に示される積層体の端部である最上段と最下段に位置する面上にも外部電極５ａまたは外部電極５ｂが配置されている。そして、複数の外部電極５ａと５ａ、複数の外部電極５ｂと５ｂが電気的に接続されている。したがって、複数の発電要素１０Ａと１０Ｂは、外部電極５ａと５ｂを介して電気的に並列に接続されている。外部電極５ａを正極端子に接続し、外部電極５ｂを負極端子に接続することによって、充電と放電が行われる。
【００７８】
以上のように構成された積層型固体電池では、ｎ個の（単電池１〜ｎ）を電気的に直列に接続した発電要素１０Ａと１０Ｂを電気的にｍ個、すなわち、偶数個、または、奇数個、並列に接続することによって、図２に示す積層型固体電池１００と同じ電圧で、ｍ倍、すなわち、偶数倍または奇数倍の容量を発現することが可能になる。
【００７９】
図６と図７に示す積層型固体電池においても、図２に示す積層型固体電池１００と同様の作用効果を得ることができる。
【００８０】
なお、第１〜第４実施形態の各積層型固体電池において、各構成要素は以下に示される材料を用いて実現され得る。
【００８１】
固体電解質層３は、上述した固体電解質材料を主材として含む。
【００８２】
正極層１は、上述した正極活物質材料と固体電解質材料の混合物を主材として含む。また、正極層１は、導電剤として少量の炭素等を含有してもよい。
【００８３】
負極層２は、上述した負極活物質材料と固体電解質材料の混合物を主材として含む。また、負極層２は、導電剤として少量の炭素等を含有してもよい。
【実施例】
【００８４】
以下、本発明の実施例を説明する。【００８５】
本発明の第２実施形態に従った積層型固体電池を実際に作製した実施例について説明する。【００８６】
＜活物質粉末の合成＞【００８７】
活物質材料としてのリチウム含有バナジウムリン酸化合物（Ｌｉ3Ｖ2（ＰＯ4）3）（以下、ＬＶＰという）粉末と導電剤としての炭素粉末とからなる活物質粉末を、以下の手順で合成した。【００８８】
（１）原料としてのＬｉ2ＣＯ3、Ｖ2Ｏ5および（ＮＨ4）2Ｈ（ＰＯ4）3の各粉末をＬＶＰの化学量論比になるように乳鉢にて混合した。【００８９】
（２）得られた混合粉末を空気雰囲気下で６００℃の温度で１０時間焼成した。【００９０】
（３）得られた焼成粉末に導電材としての炭素粉末を加えて乳鉢にて混合した。【００９１】
（４）得られた混合粉末をアルゴンガス雰囲気下で９５０℃の温度で１０時間焼成した。【００９２】
＜正負極層用シート、固体電解質層用シート、内部集電層用シートの作製＞【００９３】
固体電解質材料としてのナシコン型アルミニウム置換リン酸ゲルマニウムリチウム（Ｌｉ1.5Ａｌ0.5Ｇｅ1.5（ＰＯ4）3）（以下、ＬＡＧＰという）の結晶粉末と、バインダとしてのポリビニルアルコールをトルエンに溶解して得られたバインダ溶液とを混合して、固体電解質層用スラリーを得た。調合比は、質量比率で、ＬＡＧＰ：ポリビニルアルコール＝７０：３０とした。【００９４】
固体電解質材料としてのＬＡＧＰの結晶粉末５０質量部と、上記で得られた活物質粉末４５質量部と、導電剤としての炭素粉末５質量部とを乳鉢で混合して得られた混合粉末を主材として用い、この主材と、バインダとしてのポリビニルアルコールをトルエンに溶解して得られたバインダ溶液とを混合して、同一材料からなる正極層用スラリーと負極層用スラリーを作製した。調合比は、質量比率で、主材：ポリビニルアルコール＝７０：３０とした。【００９５】
内部集電層に含まれる特定伝導材料としては、イオン伝導性のナシコン型構造を有するリチウム含有リン酸化合物の組成を基本にして、リチウムのモル比率を小さくすることによって得られる化合物を採用した。具体的には、特定伝導材料としてのＬｉＧｅ2（ＰＯ4）3の組成式で表わされるリチウムゲルマニウム含有ナシコン化合物の結晶粉末５０質量部と、電子伝導材料としての炭素粉末５０質量部とを乳鉢にて混合して得られた混合粉末を主材として用い、この主材と、バインダとしてのポリビニルアルコールをトルエンに溶解して得られたバインダ溶液とを混合して、内部集電層用スラリーを作製した。調合比は、質量比率で、主材：ポリビニルアルコール＝７０：３０とした。【００９６】
以上のようにして作製された正極層用スラリー、負極層用スラリー、固体電解質層用スラリーおよび内部集電層用スラリーを、ドクターブレードを用いて、５０μｍの厚みに成形することにより、正極層用シート、負極層用シート、固体電解質層用シートおよび内部集電層用シートを作製した。【００９７】
＜積層型固体電池の作製＞【００９８】
直径が１２ｍｍの円板形状に打ち抜いた正極層１用シート、負極層２用シート、固体電解質層３用シートおよび内部集電層４用シートを、図１に示すような積層体の構成で積層し、６０℃の温度で１トンの圧力で熱圧着して、積層型固体電池１０用積層体を得た。ただし、正極層１は１枚の正極層用シートで構成し、負極層２は２枚の負極層用シートで構成した。【００９９】
図８に示す外部電極５ａ、５ｂ用シートとしては内部集電層４用シートと同じものを使用し、（単電池１）と（単電池２）のそれぞれの内部集電層４に隣接しない面に外部電極５ａ、５ｂ用シートを積層した。【０１００】
以上のようにして得られた固体電池用積層体を、２枚のアルミナ製のセラミックス板を用いて挟み込み、酸素ガス雰囲気下で５００℃の温度で２時間焼成し、ポリビニルアルコールの除去を行った後、窒素ガス雰囲気下で７００℃の温度で２時間焼成し、正極層１、負極層２、固体電解質層３、内部集電層４、外部電極５ａ、５ｂの焼結接合を行い、図８に示す積層型固体電池を得た。【０１０１】
さらに、効率的に集電するために図８に示す積層型固体電池の外部電極５ａ、５ｂの外側に白金層をスパッタリングにより形成した。【０１０２】
その後、積層型固体電池を１００℃の温度で乾燥した後、２０３２型のコインセルで封止した。【０１０３】
＜固体電池の評価＞【０１０４】
図９に示すように、外部電極５ａを正極端子に接続し、外部電極５ｂを負極端子に接続することによって、充電と放電を行った。０〜３Ｖの電圧範囲、２００μＡ／ｃｍ2の電流密度で、図９に示される積層型固体電池の定電流定電圧充放電測定を行った結果、充放電が可能であることが確認された。【０１０５】
なお、本実施例においては、固体電解質材料としてＬＡＧＰの結晶粉末を用いたが、ＬＡＧＰの非晶質粉末を用いても同様の効果が得られる。【０１０６】
また、本実施例においては負極活物質にＬＶＰを用いたものについてのみ説明を行ったが、負極活物質としては黒鉛-リチウム化合物、Ｌｉ‐Ａｌ等のリチウム合金、Ｌｉ3Ｖ2（ＰＯ4）3、Ｌｉ3Ｆｅ2（ＰＯ4）3、Ｌｉ4Ｔｉ5Ｏ12等の酸化物を用いても同様の効果が得られる。【０１０７】
今回開示された実施の形態と実施例はすべての点で例示であって制限的なものではないと考慮されるべきである。本発明の範囲は以上の実施の形態ではなく、請求の範囲によって示され、請求の範囲と均等の意味および範囲内でのすべての修正と変形を含むものであることが意図される。
【産業上の利用可能性】
【０１０８】
本発明の積層型固体電池によれば、内部集電層を介在して複数の単電池を直列に接続したバイポーラ型の積層型固体電池を得ることができる。また、積層型固体電池を構成する複数の単電池を直列に接続することができるとともに、隣り合う二つの単電池において正極層と負極層をイオン伝導的に絶縁することができるので、高い特性の積層型固体電池を得ることができる。
【符号の説明】
【０１０９】
１：正極層、２：負極層、３：固体電解質層、４：内部集電層、１０，１００：積層型固体電池。
【図１】
0005644858.tif 000002
【図２】
0005644858.tif 000003
【図３】
0005644858.tif 000004
【図４】
0005644858.tif 000005
【図５】
0005644858.tif 000006
【図６】
0005644858.tif 000007
【図７】
0005644858.tif 000008
【図８】
0005644858.tif 000009
【図９】
0005644858.tif 000010